(57)【要約】【課題】顔料インクを用いてインクジェット記録方式のプリンターやプロッターで記録する場合に、耐擦過性及び発色性に優れた画像を記録することが可能な被記録媒体を提供する。【解決手段】下記一般式（１）（Ｒ1及びＲ2は、水素原子、炭素数１〜４のアルキル基、フェニルアルキル基、又はアミノアルキル基；Ｒ3は、水素原子又はメチル基；Ｘは、連結基）で表される化合物に由来する構成単位を含むポリマーなどのベンズイミダゾリノン骨格を有するポリマーを含有する被記録媒体である。2015193207.tif 000016【選択図】なし【特許請求の範囲】
【請求項１】
ベンズイミダゾリノン骨格を有するポリマーを含有する被記録媒体。
【請求項２】
前記ポリマーが、下記一般式（１）で表される化合物に由来する構成単位を含む請求項１に記載の被記録媒体。
2015193207.tif 000014
（前記一般式（１）中、Ｒ1及びＲ2は、それぞれ独立に、水素原子、炭素数１〜４のアルキル基、フェニルアルキル基、又はアミノアルキル基を示し、Ｒ3は、水素原子又はメチル基を示し、Ｘは、ジケトン基、アミド基、エステル基、又はウレア基を含む連結基を示す）
【請求項３】
前記一般式（１）中、Ｘが、下記式（ａ）、下記式（ｂ）、又は下記一般式（ｃ）である請求項２に記載の被記録媒体。
2015193207.tif 000015
（前記一般式（ｃ）中、Ｒ4は、炭素数１〜４のアルキル基又は−（ＣＨ2）nＯＨを示し、ｎは２〜６の整数を示す。Ｒ5は、炭素数２〜４のアルキレン基を示す）
【請求項４】
基材と、前記基材上に配置されたインク受容層とを備え、前記インク受容層に前記ポリマーが含有されている請求項１〜３のいずれか一項に記載の被記録媒体。
【請求項５】
前記ポリマーの含有量が、０．１〜５ｇ／ｍ2である請求項１〜４のいずれか一項に記載の被記録媒体。
【発明の詳細な説明】
【技術分野】
【０００１】
本発明は、インクジェット記録方式のプリンターやプロッターにより顔料インク等を用いて画像を記録するのに好適な被記録媒体に関する。
【背景技術】
【０００２】
インクジェット記録方式は、インクの微小液滴を種々の作動原理により飛翔させ、紙などの被記録媒体に付着させることで画像や文字などを記録する記録方式である。また、インクジェット記録方式は、高速印字性、低騒音性、及び記録パターンの融通性に優れているとともに、容易に多色化することができ、かつ、現像及び画像定着が不要であるといった特徴がある。特に、多色インクジェット記録方式で記録された画像は、製版方式による多色印刷やカラー写真方式による印画と比較しても遜色がない。さらに、作成部数が少ない場合には、通常の印刷技術や写真技術に比して印刷コストが安価に済むという利点もあることから、各種情報機器の画像記録装置として普及している。
【０００３】
例えば、デザイン業界におけるイメージデザインの出力、写真画質が要求される印刷分野におけるカラー版下の作製、頻繁に取り替えられる看板や商品の見本など、フルカラー画像の記録が必要な分野へと多色インクジェット記録方式が幅広く応用されている。また、デジタルスチルカメラやコンピューターが普及したことから、インクジェットプリンターで容易に写真画像を出力する機会が増加した。このような背景から、インクジェットプリンターで記録した画像には、銀塩写真と同等の高解像度と鮮明さが要求されている。そして、記録装置、被記録媒体、さらにはインクに対する要求は高度になってきている。
【０００４】
現在、インクジェットプリンターに搭載されているインクは、発色性に優れる水溶性染料を色材として使用したものが主流である。しかし、水溶性染料は親水性が高いため、水溶性染料を色材として含有するインク（水溶性染料インク）で記録した画像を高湿下で長期間保存した場合、或いは記録面に水滴が付着した場合には、画像を形成している染料が滲む傾向にある。また、水溶性染料インクを用いて、特に多孔質のインク吸収層を有する被記録媒体に記録すると、ムラのない均質な画像を得ることができる。しかしながら、記録後に画像が褪色しやすくなるという問題があった。
【０００５】
このような問題を解決すべく、顔料などの水不溶性色材を親水性高分子化合物や界面活性剤を用いて水に分散させた水分散型インク（顔料インク）が使用されている。顔料インクで記録した画像は、耐光性、耐水性、及び耐オゾン性に優れている。このため、画像堅牢性の面から、染料インクに代わるインクとして顔料インクが注目されている。
【０００６】
しかしながら、顔料インクは、一般に、染料インクに比べて着色効率が低いため、画像記録に要するインク量が多くなる傾向にある。このため、顔料インクで画像を記録する場合には、インク吸収性に優れた被記録媒体が必要となる。しかしながら、インク吸収性を向上させるために、インク受容層を単に厚くした被記録媒体では、顔料がインク受容層の内部に深く浸透するため、画像の発色性が劣る傾向にある。また、画像の発色性を重視した被記録媒体では、インク受容層でインク溶媒が溢れやすく、画像が滲みやすいなどの問題が発生することがある。さらに、顔料インクによって被記録媒体に画像を記録した場合、顔料の粒子はインク受容層に入り込みにくく、インク受容層の表面に残存しやすいことから、画像の耐擦過性が低下するといった問題がある。
【０００７】
顔料インクで記録する画像の耐擦過性を向上させる方法として、被記録媒体上での顔料の定着性や耐水性を向上させる方法がある。例えば、インクと、インクとの接触時に凝集物を生じさせる補助液とからなる２液を使用し、インクの付与に先立って補助液を被記録媒体に付与しておき、被記録媒体上に対する画像の定着性を向上させる方法が提案されている。
【０００８】
具体的には、特許文献１では、水系色材分散型インク及び色材水溶型インクを被記録媒体に付与した後、水系色材分散型インクに対して分散破壊を生じさせる処理液と、色材水溶型インクに対して凝集を生じさせる処理液とをそれぞれ付与して定着させる方法が提案されている。また、特許文献２では、アニオン性反応剤及びアニオン性樹脂エマルジョンを含む反応液を被記録媒体に付着させた後、色材及びカチオン性樹脂エマルジョンを含む水性インク組成物をさらに付着させる方法が提案されている。
【先行技術文献】
【特許文献】
【０００９】
【特許文献１】特開平１０−３３７８６０号公報
【特許文献２】特開２００２−３０２６２７号公報
【発明の概要】
【発明が解決しようとする課題】
【００１０】
しかしながら、特許文献１及び２で提案された方法であっても、被記録媒体のインク吸収性が低いと、被記録媒体の表面のみでインクが増粘してしまい、インクの分布が不均一となる、或いは記録される画像の均一性が低下するといった問題があった。また、記録面が乾燥しにくいことから得られる画像の耐擦過性が低下しやすい傾向にあった。このため、連続印刷して印刷物が積層された場合には、印刷物が汚れてしまうことがあった。
【００１１】
したがって、本発明の課題は、顔料インクを用いてインクジェット記録方式のプリンターやプロッターで記録する場合に、耐擦過性及び発色性に優れた画像を記録することが可能な被記録媒体を提供することにある。
【課題を解決するための手段】
【００１２】
本発明者らは、上記課題を解決すべく鋭意検討した結果、被記録媒体に特定の化合物を用いて合成したポリマーを含有させることで上記課題が解決できることを見出し、本発明を完成するに至った。
【００１３】
すなわち、本発明によれば、以下に示す被記録媒体が提供される。
［１］ベンズイミダゾリノン骨格を有するポリマーを含有する被記録媒体。
［２］前記ポリマーが、下記一般式（１）で表される化合物に由来する構成単位を含む前記［１］に記載の被記録媒体。
【００１４】
2015193207.tif 000002
（前記一般式（１）中、Ｒ1及びＲ2は、それぞれ独立に、水素原子、炭素数１〜４のアルキル基、フェニルアルキル基、又はアミノアルキル基を示し、Ｒ3は、水素原子又はメチル基を示し、Ｘは、ジケトン基、アミド基、エステル基、又はウレア基を含む連結基を示す）
【００１５】
［３］前記一般式（１）中、Ｘが、下記式（ａ）、下記式（ｂ）、又は下記一般式（ｃ）である前記［２］に記載の被記録媒体。
【００１６】
2015193207.tif 000003
（前記一般式（ｃ）中、Ｒ4は、炭素数１〜４のアルキル基又は−（ＣＨ2）nＯＨを示し、ｎは２〜６の整数を示す。Ｒ5は、炭素数２〜４のアルキレン基を示す）
【００１７】
［４］基材と、前記基材上に配置されたインク受容層とを備え、前記インク受容層に前記ポリマーが含有されている前記［１］〜［３］のいずれかに記載の被記録媒体。
［５］前記ポリマーの含有量が、０．１〜５ｇ／ｍ2である前記［１］〜［４］のいずれかに記載の被記録媒体。
【発明の効果】
【００１８】
本発明によれば、顔料インクを用いてインクジェット記録方式のプリンターやプロッターで記録する場合に、耐擦過性及び発色性に優れた画像を記録することが可能な被記録媒体を提供することができる。
【発明を実施するための形態】
【００１９】
以下、本発明の実施の形態について説明するが、本発明は以下の実施の形態に限定されるものではない。本発明の被記録媒体は、ベンゾイミダゾリノン骨格を有するポリマーを含有する。以下、その詳細について説明する。
【００２０】
＜一般式（１）で表される化合物＞
本発明の被記録媒体に含有されるポリマーは、ベンズイミダゾリノン骨格を有するポリマーを含有する。このベンズイミダゾリノン骨格を有するポリマーの具体例としては、下記一般式（１）で表される化合物に由来する構成単位を含むポリマーを挙げることができる。
【００２１】
2015193207.tif 000004
（前記一般式（１）中、Ｒ1及びＲ2は、それぞれ独立に、水素原子、炭素数１〜４のアルキル基、フェニルアルキル基、又はアミノアルキル基を示し、Ｒ3は、水素原子又はメチル基を示し、Ｘは、ジケトン基、アミド基、エステル基、又はウレア基を含む連結基を示す）
【００２２】
一般式（１）で表される化合物は、その分子中に色材を構成する構造の１種であるベンズイミダゾリノン骨格を含むため、色材に対して高い親和性を示す。また、一般式（１）で表される化合物は、その分子中にジケトン基、アミド基、エステル基、及びウレア基に由来するＣ＝Ｏ結合やＮ−Ｈ結合を有するため、顔料等の色材に含まれる親水基と水素結合することが可能である。すなわち、ベンズイミダゾリノン骨格を含むこと、及びＣ＝Ｏ結合やＮ−Ｈ結合を有することが相乗的に作用するため、本発明の被記録媒体に含有されるポリマーは色材に対して高い吸着性を示す。また、一般式（１）で表される化合物は、可視光領域の光をほとんど吸収せず、ほぼ透明である。このため、一般式（１）で表される化合物に由来する構成単位を含むポリマーを被記録媒体に添加しても、被記録媒体の白色度や色材の色味をほとんど変化させることがない。
【００２３】
一般式（１）中のＸ（連結基）は、下記式（ａ）、下記式（ｂ）、又は下記一般式（ｃ）であることが好ましい。特に、下記一般式（ｃ）で表される連結基は、ジケトン基、アミド基、及びエステル基を有するとともに、複数のＣ＝Ｏ結合やＮ−Ｈ結合を有するため、色材に含まれる親水基と強く水素結合し、色材に対する吸着性が増大するために好ましい。
【００２４】
2015193207.tif 000005
（前記一般式（ｃ）中、Ｒ4は、炭素数１〜４のアルキル基又は−（ＣＨ2）nＯＨを示し、ｎは２〜６の整数を示す。Ｒ5は、炭素数２〜４のアルキレン基を示す）
【００２５】
一般式（１）で表される化合物は、従来公知の方法にしたがって合成することができる。例えば、以下に示すスキーム（１）及び（２）にしたがって合成することができる。なお、反応温度や反応時間等の反応条件、反応溶媒や触媒等の材料、及び合成後の精製方法などは、目的物に合わせて適宜選択すればよい。
【００２６】
2015193207.tif 000006
【００２７】
2015193207.tif 000007
【００２８】
合成した一般式（１）で表される化合物の分子構造は、ＮＭＲ（核磁気共鳴装置）、ＩＲ（赤外分光光度計）、及びＧＰＣ（ゲル浸透クロマトグラフィー）等を使用して同定することができる。
【００２９】
一般式（１）で表される化合物の好適な具体例を以下に示す。但し、本発明の被記録媒体に用いる一般式（１）で表される化合物は、以下に示す好適例に限定されるものではない。
【００３０】
2015193207.tif 000008
【００３１】
2015193207.tif 000009
【００３２】
一般式（Ｃ）中、Ｒ6及びＲ7は、一方が水素原子を示し、他方がメチル基を示す。一般式（Ｅ）中、Ｒ8及びＲ9は、それぞれ独立に水素原子又は下記式（ｄ）で表されるベンジル基を示し、少なくとも一方はベンジル基である。一般式（Ｆ）中、Ｒ10及びＲ11は、水素原子又は下記式（ｅ）で表されるジメチルアミノプロピル基を示し、少なくとも一方はジメチルアミノプロピル基である。
【００３３】
2015193207.tif 000010
【００３４】
＜ポリマー＞
本発明の被記録媒体は、ベンズイミダゾリノン骨格を有するポリマー（以下、単に「ポリマー」とも記す）を含有する。このポリマーの具体例としては、一般式（１）で表される化合物のホモポリマー、又は一般式（１）で表される化合物を複数併用して合成されたコポリマーを挙げることができる。なお、コポリマーは、ランダムコポリマーであっても、ブロックコポリマーであってもよい。また、コポリマーには、一般式（１）で表される化合物と共重合可能なモノマーが併用される。本発明の被記録媒体は、このポリマーを含有することで、耐擦過性及び発色性に優れた画像を記録することが可能となる。
【００３５】
一般式（１）で表される化合物と併用可能なモノマーとしては、ビニル単量体及び共役ジエン系単量体が好ましい。ビニル単量体の具体例としては、スチレン、ビニルトルエン、α−メチルスチレン、（メタ）アクリル酸、（メタ）アクリル酸メチル、（メタ）アクリル酸エチル、（メタ）アクリル酸ブチル、（メタ）アクリル酸２−エチルヘキシル、（メタ）アクリル酸オクチル、ヒドロキシエチル（メタ）アクリレート、ヒドロキシプロピル（メタ）アクリレート、グリシジル（メタ）アクリレート、（メタ）アクリルアミド及びその誘導体、（メタ）アクリロニトリル、カルボン酸ビニルエステル等を挙げることができる。また、共役ジエン系単量体の具体例としては、ブタジエン、イソプレン等を挙げることができる。これらのモノマーは、一種単独で又は二種以上を組み合わせて用いることができる。
【００３６】
一般式（１）で表される化合物以外のモノマーを用いる場合、ポリマーに含まれる、一般式（１）で表される化合物に由来する構成単位（ａ）と、一般式（１）で表される化合物以外のモノマーに由来する構成単位（ｂ）とのモル比（（ｂ）／（ａ））が、下記式（Ｉ）の関係を満たすことが好ましい。（ｂ）／（ａ）の値が下記式（Ｉ）の関係を満たすと、色材へのポリマーの吸着性と、分散溶媒へのポリマーの分散性とをバランスよく保つことができる。
０≦（ｂ）／（ａ）≦１０    ・・・（Ｉ）
【００３７】
本発明の被記録媒体に含有されるポリマーは、ラジカル重合、リビングラジカル重合、アニオン重合等の従来公知の重合方法によって合成することができる。反応温度や反応時間等の反応条件、反応溶媒や触媒等の材料、及び合成後の精製方法などは、目的物に合わせて適宜選択すればよい。得られたポリマーの官能基については、ＮＭＲやＩＲによって定性・定量することができる。また、得られたポリマーの分子量等については、各種クロマトグラフィーによって測定することができる。
【００３８】
ポリマーの重量平均分子量は、２，０００〜５０，０００であることが好ましく、３，０００〜３０，０００であることがさらに好ましい。ポリマーの重量平均分子量が２，０００未満であると、吸着部位の絶対量が少なすぎてしまい、色材への吸着性が十分に得られない場合がある。一方、ポリマーの重量平均分子量が５０，０００超であると、ポリマーの粘度が高くなりすぎてしまい、ハンドリングが困難になるとともに、色材を均一に分散させる、或いは色材の粒子径を制御することが困難になる場合がある。
【００３９】
＜原紙＞
本発明の被記録媒体は、例えば、原紙にポリマーを含有させることで作製することができる。ポリマーを含有させる原紙の種類等は特に限定されない。原紙としては、例えば、一般的な紙、非晶質シリカ又はアルミナ顔料等が添加された紙、基材及びインク受容層で構成されたコート紙等を挙げることができる。なかでも、コート紙は、インク受容層中にポリマーが留まるので、顔料インクで印刷した際に画像の耐擦過性や発色性がより向上するために好ましい。
【００４０】
（コート紙）
［基材］
原紙として用いられるコート紙は、通常、基材と、この基材上に配置されるインク受容層とを有する。基材の種類は特に限定されないが、例えば、適度のサイジングが施された紙、無サイズ紙、コート紙、キャストコート紙、紙の片面又は両面がポリオレフィンなどの樹脂で被覆された樹脂被覆紙（レジンコート紙）などの紙類からなるもの；ポリエチレン、ポリプロピレン、ポリエステル、ポリ乳酸、ポリスチレン、ポリアセテート、ポリ塩化ビニル、酢酸セルロース、ポリエチレンテレフタレート、ポリメチルメタクリレート、ポリカーボネートなどの透明な熱可塑性樹脂フィルム；無機物の充填又は微細な発泡により不透明化されたフィルムからなるシート状物質（合成紙など）；布帛；ガラスや金属などからなるシートなどを用いることができる。
【００４１】
［インク受容層］
インク受容層は、通常、無機微粒子とバインダーで構成されている。なお、基材としてコート紙やキャストコート紙を用いる場合は、新たにインク受容層を設けることなく、そのまま原紙として用いることができる。
【００４２】
無機微粒子としては、インク吸収能が高く、発色性に優れ、高品位の画像が形成可能なものが好ましい。このような無機微粒子の具体例としては、炭酸カルシウム、炭酸マグネシウム、カオリン、クレー、タルク、ハイドロタルサイト、珪酸アルミニウム、珪酸カルシウム、珪酸マグネシウム、ケイソウ土、アルミナ、コロイダルアルミナ、水酸化アルミニウム、ベーマイト構造のアルミナ水和物、擬ベーマイト構造のアルミナ水和物、合成非晶質シリカ、コロイダルシリカ、リトポン、ゼオライト等を挙げることができる。なお、これらの無機微粒子は、一種単独で又は二種以上を組み合わせて用いることができる。なかでも、シリカ、アルミナ、ベーマイト構造又は擬ベーマイト構造を有するアルミナ水和物が好ましい。
【００４３】
バインダーとしては、水溶性又は水分散性の樹脂を用いることが好ましい。このようなバインダーの具体例としては、澱粉、ゼラチン、カゼイン、及びこれらの変性物；メチルセルロース、カルボキシメチルセルロース、ヒドロキシエチルセルロース等のセルロース誘導体；完全又は部分ケン化したポリビニルアルコール及びその変性物（カチオン変性、アニオン変性、シラノール変性等）の他；尿素系樹脂、メラミン系樹脂、エポキシ系樹脂、エピクロルヒドリン系樹脂、ポリウレタン系樹脂、ポリエチレンイミン系樹脂、ポリアミド系樹脂、ポリビニルピロリドン系樹脂、ポリビニルブチラール系樹脂、ポリ（メタ）アクリル酸及びその共重合体、アクリルアミド系樹脂、無水マレイン酸系共重合体、ポリエステル系樹脂、ＳＢＲラテックス、ＮＢＲラテックス、メチルメタクリレート−ブタジエン共重合体ラテックス、アクリル酸エステル共重合体等のアクリル系重合体ラテックス、エチレン−酢酸ビニル共重合体等のビニル系重合体ラテックス、及びこれらの各種重合体ラテックスにカチオン性基又はアニオン性基を付与した官能基変性重合体ラテックス類等を挙げることができる。なかでも、ポリ酢酸ビニルを加水分解して得られる、平均重合度３００〜５，０００のポリビニルアルコールが好ましい。上記のポリビニルアルコールのケン化度は、７０％以上１００％未満であることが好ましく、８０％以上９９．５％以下であることがさらに好ましい。また、上記のバインダーは、一種単独で又は二種以上を組み合わせて用いることができる。
【００４４】
インク受容層は、例えば、上記の無機微粒子とバインダーを含有する塗工液を基材に塗工して形成することができる。塗工液の媒体としては、通常、水性媒体が使用される。水性媒体としては、水、又は、水及び水溶性有機溶剤の混合溶媒を用いることができる。水溶性有機溶剤の具体例としては、メタノール、エタノール、プロパノール等のアルコール類；エチレングリコールモノメチルエーテル、エチレングリコールジメチルエーテル等の多価アルコールの低級アルキルエーテル類；アセトン、メチルエチルケトン等のケトン類；テトラヒドロフラン等のエーテル類を挙げることができる。
【００４５】
インク受容層を形成するための塗工液中の固形分濃度は、塗工液の粘度が、基材上にインク受容層を形成しうる程度の粘度となる濃度であれば特に制限はない。具体的には、塗工液中の固形分濃度は、塗工液全質量に対して５．０〜５０．０質量％であることが好ましい。固形分濃度が５．０質量％未満であると、インク受容層の膜厚を厚くするのに塗工量を増やす必要がある。このため、乾燥に多くの時間とエネルギーが必要となり、非経済的となる場合がある。一方、固形分濃度が５０．０質量％超であると、塗工液の粘度が高くなりすぎてしまい、塗工性が低下する場合がある。
【００４６】
塗工液を基材に塗工する方法としては、例えば、ロールコーター法、ブレードコーター法、エアナイフコーター法、ゲートロールコーター法、バーコーター法、サイズプレス法、スピンコーター法、スプレーコーター法、グラビアコーター法、カーテンコーター法、ダイコーター法等の従来公知の塗工方法を挙げることができる。塗工液を基材に塗工した後、熱風乾燥機、熱ドラム、遠赤外線乾燥機などの乾燥装置を用いて塗工液（塗工層）を乾燥することで、インク受容層を形成することができる。なお、インク受容層は、無機微粒子、バインダー、及びその他の添加剤の各組成比を変更して複数形成してもよい。さらに、基材の片面だけでなく両面に形成してもよい。また、搬送性や画像の解像度等を向上させるために、カレンダーやキャストなどの装置を用いて平滑化処理してもよい。
【００４７】
塗工液の塗工量は、固形分換算で０．５〜６０ｇ／ｍ2とすることが好ましく、５〜５５ｇ／ｍ2とすることがさらに好ましい。塗工液の塗工量（固形分換算）が０．５ｇ／ｍ2未満であると、形成されたインク受容層がインクの水分を十分に吸収できない場合があるため、インクが流れる、或いは画像が滲むことがある。一方、塗工液の塗工量（固形分換算）が６０ｇ／ｍ2超であると、乾燥時にカールが発生する、或いは印字性能が顕著に向上しなくなる場合がある。
【００４８】
＜被記録媒体の作製＞
原紙にポリマーを添加して含有させることで、本発明の被記録媒体を得ることができる。原紙にポリマーを添加する（含有させる）方法としては、例えば、ポリマーを適当な溶剤に溶解又は分散させて得た調合液を原紙に塗工する方法；ポリマーを含有するフィルムを原紙にラミネートする方法；ポリマーを含有するフィルムを押し出し成型して原紙に積層させる方法等を挙げることができる。
【００４９】
ポリマーを溶剤に溶解又は分散させて得た調合液を原紙に塗工する方法としては、例えば、ロールコーター法、ブレードコーター法、エアナイフコーター法、ゲートロールコーター法、バーコーター法、サイズプレス法、シムサイザー法、スプレーコート法、グラビアコート法、カーテンコーター法等を挙げることができる。また、ポリマーを含有するフィルムを原紙にラミネートする際には、接着剤を用いることができる。接着剤としては、エポキシ系、ポリウレタン系、ポリエステル系、イソシアネート系、フェノール系、酢酸ビニル系、及びアクリル系の接着剤等を挙げることができる。
【００５０】
調合液のポリマー（固形分）濃度は、５〜５０％であることが好ましい。なお、調合液のポリマー濃度は、溶媒で適宜希釈して調整することができる。溶媒は、ポリマーが溶解又は分散するものであればよい。調合液に用いる溶媒の具体例としては、水、アルコール系溶剤、炭化水素系溶剤、芳香族系溶剤、エーテル系溶剤、ケトン系溶剤、エステル系溶剤、アミド系溶剤等を挙げることができる。
【００５１】
本発明の被記録媒体の１ｍ2当たりのポリマーの含有量は、０．１〜５ｇであることが好ましい。１ｍ2当たりのポリマーの含有量が０．１ｇ未満であると、ポリマーの量が少なすぎるため、十分な耐擦過性及び発色性を有する画像が得られない場合がある。一方、１ｍ2当たりのポリマーの含有量が５ｇ超であると、乾燥時にカールが発生する、或いは印字性能が顕著に向上しなくなる場合がある。
【００５２】
なお、本発明の被記録媒体には、本発明の効果を損なわない範囲で、必要に応じて各種添加剤を配合することができる。配合することができる添加剤としては、硬膜剤、消泡剤、インク定着剤、ドット調整剤、着色剤、蛍光増白剤、防腐剤、ｐＨ調整剤、浸透剤、帯電防止剤、導電剤、紫外線吸収剤、酸化防止剤（退色防止剤）などを挙げることができる。
【００５３】
＜画像の記録＞
本発明の被記録媒体に画像を記録する際に用いられるインクは特に限定されない。例えば、媒体としての水及び水溶性有機溶剤の混合溶媒と、この媒体中に分散した色材としての顔料とを含有する、一般的なインクジェット記録用の水性インクが好ましい。
【００５４】
被記録媒体にインクを付与して画像を記録する方法としては、インクジェット記録方法が特に好ましい。インクジェット記録方法は、インクをノズルより効果的に離脱させて、被記録媒体にインクを付与し得る方法であればよい。例えば、特開昭５４−５９９３６号公報等で提案されている方法であって、熱エネルギーの作用を受けたインクが急激な体積変化を生じ、この体積変化に基づく作用力によってインクをノズルから吐出させるインクジェット記録方法が好ましい。
【実施例】
【００５５】
以下、実施例及び比較例を挙げて本発明をさらに詳細に説明するが、本発明は、その要旨を超えない限り、下記の実施例によって何ら限定されるものではない。なお、成分量に関して「部」及び「％」と記載しているものは特に断らない限り質量基準である。なお、合成した化合物の分子構造は、ＮＭＲ（核磁気共鳴装置、商品名「ＥＣＡ４００」、日本電子社製）を使用して同定した。
【００５６】
＜一般式（１）で表される化合物の合成＞
（化合物Ａ）
［中間体（１）の合成］
５−メチル−１Ｈ−ベンゾイミダゾール−２（３Ｈ）−オン４０．０部（０．２６０モル）及び２，２’−アゾビス（２−イソブチロニトリル）２．２０部（０．０１３モル）をクロロホルム４００部に溶解させた。Ｎ−ブロモスクシンイミド５７．０部（０．３２０モル）をクロロホルム１００部に溶解させたものをゆっくりと添加した後、８０℃で２時間加熱撹拌した。その後、シリカゲルカラムクロマトグラフィーにより精製し、中間体（１）を得た。
【００５７】
［中間体（２）の合成］
中間体（１）２４．０部（０．１００モル）及びフタルイミドカリウム２３．４部（０．１２６モル）をＮ，Ｎ−ジメチルホルムアミド３００部に溶解させ、９０℃で２時間加熱撹拌した。その後、シリカゲルカラムクロマトグラフィーにより精製し、中間体（２）を得た。
【００５８】
［中間体（３）の合成］
中間体（２）３０．０部（０．１００モル）をＮ，Ｎ−ジメチルホルムアミド３００部に溶解させた。水酸化カリウム６．８０部（０．１２１モル）を水２６．０部に溶解させたものを添加した後、８０℃で５時間加熱撹拌した。冷却後、反応液を冷水５００部に投入して酢酸で中和した。生成した析出物を分取した後、シリカゲルカラムクロマトグラフィーにより精製し、中間体（３）を得た。
【００５９】
［化合物Ａの合成］
中間体（３）１０．０部（０．０６０モル）をＮ，Ｎ−ジメチルホルムアミド２００部に溶解させた後、ピリジン０．２４０部（０．００３０３モル）を投入した。アクリロイルクロリド６．６０部（０．０７２９モル）をＮ，Ｎ−ジメチルホルムアミド２０．０部に溶解させたものを滴下し、氷冷下で１時間、さらに４０℃で２時間撹拌した。その後、反応液に水２００部を投入して反応を停止させた。遠心分離により分離した後、水洗して、前記式（Ａ）で表される化合物Ａを得た（収率４０％）。
【００６０】
（化合物Ｂ）
［化合物Ｂの合成］
５−アミノ−１，３−ジヒドロベンゾイミダゾール−２−オン１０．０部（０．０６７０モル）をＮ，Ｎ−ジメチルホルムアミド２００部に溶解させた後、ピリジン０．２６０部（０．００３２９モル）を投入した。アクリロイルクロリド７．２０部（０．０７９５モル）をＮ，Ｎ−ジメチルホルムアミド２０．０部に溶解させたものを滴下し、氷冷下で１時間、さらに４０℃で２時間撹拌した。その後、反応液に水２００部を投入して反応を停止させた。遠心分離により分離した後、水洗して、前記式（Ｂ）で表される化合物Ｂを得た（収率４０％）。
【００６１】
（化合物Ｃ）
［中間体（４）の合成］
５−メチル−１Ｈ−ベンゾイミダゾール−２（３Ｈ）−オン４０．０部（０．２６０モル）をＮ，Ｎ−ジメチルホルムアミド４００部に溶解させた。ヨードメタン４４．０部（０．３１０モル）及び水酸化カリウム０．１４０部（０．００２５０モル）を加え、室温で２時間撹拌した後、１５０℃で２時間加熱撹拌した。次いで、シリカゲルカラムクロマトグラフィーにより精製し、中間体（４）を得た。
【００６２】
［中間体（５）の合成］
５−メチル−１Ｈ−ベンゾイミダゾール−２（３Ｈ）−オンを中間体（４）に変更したこと以外は、前述の「中間体（１）の合成」と同様にして中間体（５）を合成した。
【００６３】
［中間体（６）の合成］
中間体（１）を中間体（５）に変更したこと以外は、前述の「中間体（２）の合成」と同様にして中間体（６）を合成した。
【００６４】
［中間体（７）の合成］
中間体（２）を中間体（６）に変更したこと以外は、前述の「中間体（３）の合成」と同様にして中間体（７）を合成した。
【００６５】
［化合物Ｃの合成］
中間体（３）を中間体（７）に変更したこと以外は、前述の「化合物Ａの合成」と同様にして、前記式（Ｃ）で表される化合物Ｃを合成した。
【００６６】
（化合物Ｄ）
［中間体（８）の合成］
５−メチル−１Ｈ−ベンゾイミダゾール−２（３Ｈ）−オン４０．０部（０．２５３モル）をＮ，Ｎ−ジメチルホルムアミド４００部に溶解させた。ヨードメタン８８．０部（０．６２０モル）及び水酸化カリウム０．２９０部（０．００５１７モル）を加え、室温で２時間撹拌した後、１５０℃で２時間加熱撹拌した。次いで、シリカゲルカラムクロマトグラフィーにより精製し、中間体（８）を得た。
【００６７】
［中間体（９）の合成］
５−メチル−１Ｈ−ベンゾイミダゾール−２（３Ｈ）−オンを中間体（８）に変更したこと以外は、前述の「中間体（１）の合成」と同様にして中間体（９）を合成した。
【００６８】
［中間体（１０）の合成］
中間体（１）を中間体（９）に変更したこと以外は、前述の「中間体（２）の合成」と同様にして中間体（１０）を合成した。
【００６９】
［中間体（１１）の合成］
中間体（２）を中間体（１０）に変更したこと以外は、前述の「中間体（３）の合成」と同様にして中間体（１１）を合成した。
【００７０】
［化合物Ｄの合成］
中間体（３）を中間体（１１）に変更したこと以外は、前述の「化合物Ａの合成」と同様にして、前記式（Ｄ）で表される化合物Ｄを合成した。
【００７１】
（化合物Ｅ）
［中間体（１２）の合成］
ヨードメタンをベンジルブロミドに変更したこと以外は、前述の「中間体（８）の合成」と同様にして中間体（１２）を合成した。
【００７２】
［中間体（１３）の合成］
５−メチル−１Ｈ−ベンゾイミダゾール−２（３Ｈ）−オンを中間体（１２）に変更したこと以外は、前述の「中間体（１）の合成」と同様にして中間体（１３）を合成した。
【００７３】
［中間体（１４）の合成］
中間体（１）を中間体（１３）に変更したこと以外は、前述の「中間体（２）の合成」と同様にして中間体（１４）を合成した。
【００７４】
［中間体（１５）の合成］
中間体（２）を中間体（１４）に変更したこと以外は、前述の「中間体（３）の合成」と同様にして中間体（１５）を合成した。
【００７５】
［化合物Ｅの合成］
中間体（３）を中間体（１５）に変更したこと以外は、前述の「化合物Ａの合成」と同様にして、前記式（Ｅ）で表される化合物Ｅを合成した。
【００７６】
（化合物Ｆ）
［中間体（１６）の合成］
ヨードメタンを３−（ジメチルアミノ）プロピルクロリド塩酸塩に変更したこと以外は、前述の「中間体（８）の合成」と同様にして中間体（１６）を合成した。
【００７７】
［中間体（１７）の合成］
５−メチル−１Ｈ−ベンゾイミダゾール−２（３Ｈ）−オンを中間体（１６）に変更したこと以外は、前述の「中間体（１）の合成」と同様にして中間体（１７）を合成した。
【００７８】
［中間体（１８）の合成］
中間体（１）を中間体（１７）に変更したこと以外は、前述の「中間体（２）の合成」と同様にして中間体（１８）を合成した。
【００７９】
［中間体（１９）の合成］
中間体（２）を中間体（１８）に変更したこと以外は、前述の「中間体（３）の合成」と同様にして中間体（１９）を合成した。
【００８０】
［化合物Ｆの合成］
中間体（３）を中間体（１９）に変更したこと以外は、前述の「化合物Ａの合成」と同様にして、前記式（Ｆ）で表される化合物Ｆを合成した。
【００８１】
（化合物Ｇ）
［化合物Ｇの合成］
５−アミノ−１，３−ジヒドロベンゾイミダゾール−２−オン１０．０部（０．０６７０モル）をＮ，Ｎ−ジメチルホルムアミド２００部に溶解させた。２−イソシアナトエチルメタクリレート１１．２部（０．０７２２モル）をＮ，Ｎ−ジメチルホルムアミド４０．０部に溶解したものを滴下した後、室温で２時間撹拌した。次いで、再結晶することにより精製し、前記式（Ｇ）で表される化合物Ｇを得た。
【００８２】
（化合物Ｈ）
［中間体（２０）の合成］
特開平１０−３１６６４３号公報の「合成例１」の記載を参考にして、下記式で表される中間体（２０）を合成した。
【００８３】
2015193207.tif 000011
【００８４】
［化合物Ｈの合成］
中間体（２０）１９．８部（６２．８ミリモル）、５−アミノ−２−ベンズイミダゾリノン１１．４部（７６．４ミリモル）、及び２，６−ジ−ｔｅｒｔ−ブチル−ｐ−クレゾール０．１３８部（０．６２６ミリモル）をＮ，Ｎ−ジメチルホルムアミド１４１部（１．９３モル）に溶解し、８０℃で６時間加熱撹拌した。反応後、Ｎ，Ｎ−ジメチルホルムアミドを濃縮し、残渣に水３００部（１６．７モル）を投入し、析出物をろ過して前記式（Ｈ）で表される化合物Ｈを得た（収率９４％）。
【００８５】
（化合物Ｉ）
［化合物Ｉの合成］
化合物Ｈ  ５．００部（１２．０ミリモル）、Ｎ，Ｎ−ジメチルホルムアミド３０.０部（０．４１０モル）、及び２，６−ジ−ｔｅｒｔ−ブチル−ｐ−クレゾール０．０２６４部（０．１２０ミリモル）に１−ブタノール１７．７部（２４０ミリモル）を投入して９０℃で６時間加熱撹拌した。反応後、Ｎ，Ｎ−ジメチルホルムアミドを減圧留去し、残渣に水３００部（１６．７モル）を投入し、析出物をろ過して前記式（Ｉ）で表される化合物Ｉを得た。
【００８６】
（化合物Ｊ）
［化合物Ｊの合成］
１−ブタノールをメタノールに変更した以外は前述の「化合物Ｉの合成」と同様にして、前記式（Ｊ）で表される化合物Ｊを合成した。
【００８７】
（化合物Ｋ）
［化合物Ｋの合成］
１−ブタノールをエチレングリコールに変更したこと以外は、前述の「化合物Ｉの合成」と同様にして、前記式（Ｋ）で表される化合物Ｋを合成した。
【００８８】
（化合物Ｌ）
［化合物Ｌの合成］
１−ブタノールを１，６−ヘキサンジオールに変更したこと以外は、前述の「化合物Ｉの合成」と同様にして、前記式（Ｌ）で表される化合物Ｌを合成した。
【００８９】
（化合物Ｍ）
［中間体（２１）の合成］
特開平１０−３１６６４３号公報の「合成例１」の記載を参考にして中間体（２１）を合成した。具体的には、２−メタクロイルオキシエチルイソシアネート（商品名「カレンズＭＯＩ」、昭和電工社製）を４−メタクロイルオキシブチルイソシアネートに変更したこと以外は、特開平１０−３１６６４３号公報の「合成例１」の記載と同様にして中間体（２１）を合成した。
【００９０】
［中間体（２２）の合成］
中間体（２０）を中間体（２１）に変更したこと以外は、前述の「化合物Ｈの合成」と同様にして中間体（２２）を合成した。
【００９１】
［化合物Ｍの合成］
１−ブタノールをエチレングリコールに変更したこと以外は、前述の「化合物Ｉの合成」と同様にして、前記式（Ｍ）で表される化合物Ｍを合成した。
【００９２】
（化合物Ｎ）
［中間体（２３）の合成］
特開平１０−３１６６４３号公報の「合成例１」の記載を参考にして中間体（２３）を合成した。具体的には、２−メタクロイルオキシエチルイソシアネート（商品名「カレンズＭＯＩ」、昭和電工社製）を２−アクリロイルオキシエチルイソシアナート（商品名「カレンズＡＯＩ」、昭和電工社製）に変更したこと以外は、特開平１０−３１６６４３号公報の「合成例１」の記載と同様にして中間体（２３）を合成した。
【００９３】
［化合物Ｎの合成］
中間体（２０）を中間体（２３）に変更したこと以外は、前述の「化合物Ｈの合成」と同様にして、前記式（Ｎ）で表される化合物Ｎを合成した。
【００９４】
＜ポリマーの合成＞
（ポリマー１）
窒素置換したナス型フラスコに、化合物Ａ  ５．００部（０．０２１０モル）、エタノール５０.０部、及びアゾビスイソブチロニトリル０．２７０部を投入し、８０℃で撹拌した。ＧＰＣ（ゲルパーミエーションクロマトグラフィ、商品名「ＨＬＣ８２２０」、東ソー社製）で分子量をモニタリングしながら重合を進めた。分子量が所望の値に達したところで氷水冷却して反応を停止させた後、透析法により精製してポリマー１を得た。なお、ＧＰＣにより得られたポリマー１の分子量を測定した。
【００９５】
（ポリマー２）
化合物Ａを化合物Ｂに変更したこと以外は、前述の「ポリマー１」の場合と同様にしてポリマー２を合成した。
【００９６】
（ポリマー３）
化合物Ａを化合物Ｃに変更したこと以外は、前述の「ポリマー１」の場合と同様にしてポリマー３を合成した。
【００９７】
（ポリマー４）
化合物Ａを化合物Ｄに変更したこと以外は、前述の「ポリマー１」の場合と同様にしてポリマー４を合成した。
【００９８】
（ポリマー５）
化合物Ａを化合物Ｅに変更したこと以外は、前述の「ポリマー１」の場合と同様にしてポリマー５を合成した。
【００９９】
（ポリマー６）
化合物Ａを化合物Ｆに変更したこと以外は、前述の「ポリマー１」の場合と同様にしてポリマー６を合成した。
【０１００】
（ポリマー７）
化合物Ａを化合物Ｇに変更したこと以外は、前述の「ポリマー１」の場合と同様にしてポリマー７を合成した。
【０１０１】
（ポリマー８）
窒素置換したナス型フラスコに、化合物Ａ  ５．００部（０．０２１０モル）、化合物Ｇ  ６．４０部（０．０２１０モル）、エタノール  ８０．０部、及びアゾビスイソブチロニトリル０．２７０部を投入し、８０℃で撹拌した。ＧＰＣで分子量をモニタリングしながら重合を進めた。分子量が所望の値に達したところで氷水冷却して反応を停止させた後、透析法により精製してポリマー８を得た。なお、ＧＰＣにより得られたポリマー８の分子量を測定した。また、ＮＭＲ（商品名「ＥＣＡ４００」、日本電子社製）により得られたポリマー８の組成比を求めた。
【０１０２】
（ポリマー９）
窒素置換されたナス型フラスコに、化合物Ａ  ５．００部（０．０２１０モル）、スチレン２．２０部（０．０２１２モル）、Ｎ，Ｎ−ジメチルホルムアミド８０.０部、及びアゾビスイソブチロニトリル０．２７０部を投入し、８０℃で撹拌した。ＧＰＣで分子量をモニタリングしながら重合を進めた。分子量が所望の値に達したところで氷水冷却して反応を停止させた後、透析法により精製してポリマー９を得た。なお、ＧＰＣにより得られたポリマー９の分子量を測定した。また、ＮＭＲ（商品名「ＥＣＡ４００」、日本電子社製）により得られたポリマー９の組成比を求めた。
【０１０３】
（ポリマー１０）
窒素置換されたナス型フラスコに、化合物Ａ  ５．００部（０．０２１０モル）、メタクリル酸−２−ヒドロキシエチル（ＨＥＭＡ）２．７０部（０．０２０７モル）、Ｎ，Ｎ−ジメチルホルムアミド８０.０部、及びアゾビスイソブチロニトリル０．２７０部を投入し、８０℃で撹拌した。ＧＰＣで分子量をモニタリングしながら重合を進めた。分子量が所望の値に達したところで氷水冷却して反応を停止させた後、透析法により精製してポリマー１０を得た。なお、ＧＰＣにより得られたポリマー１０の分子量を測定した。また、ＮＭＲ（商品名「ＥＣＡ４００」、日本電子社製）により得られたポリマー１０の組成比を求めた。
【０１０４】
（ポリマー１１）
化合物Ａを化合物Ｈに変更したこと以外は、前述の「ポリマー１」の場合と同様にしてポリマー１１を合成した。
【０１０５】
（ポリマー１２）
化合物Ａを化合物Ｉに変更したこと以外は、前述の「ポリマー１」の場合と同様にしてポリマー１２を合成した。
【０１０６】
（ポリマー１３）
化合物Ａを化合物Ｊに変更したこと以外は、前述の「ポリマー１」の場合と同様にしてポリマー１３を合成した。
【０１０７】
（ポリマー１４）
化合物Ａを化合物Ｋに変更したこと以外は、前述の「ポリマー１」の場合と同様にしてポリマー１４を合成した。
【０１０８】
（ポリマー１５）
化合物Ａを化合物Ｌに変更したこと以外は、前述の「ポリマー１」の場合と同様にしてポリマー１５を合成した。
【０１０９】
（ポリマー１６）
化合物Ａを化合物Ｍに変更したこと以外は、前述の「ポリマー１」の場合と同様にしてポリマー１６を合成した。
【０１１０】
（ポリマー１７）
化合物Ａを化合物Ｎに変更したこと以外は、前述の「ポリマー１」の場合と同様にしてポリマー１７を合成した。
【０１１１】
（ポリマー１８）
窒素置換されたナス型フラスコに、化合物Ｈ  ８．８０部（０．０２１０モル）、ヒドロキシエチルアクリルアミド（ＨＥＡＡ）２．４０部（０．０２０８モル）、Ｎ，Ｎ−ジメチルホルムアミド８０.０部、及びアゾビスイソブチロニトリル０．２７０部を投入し、８０℃で撹拌した。ＧＰＣで分子量をモニタリングしながら重合を進めた。分子量が所望の値に達したところで氷水冷却して反応を停止させた後、透析法により精製してポリマー１８を得た。なお、ＧＰＣにより得られたポリマー１８の分子量を測定した。また、ＮＭＲ（商品名「ＥＣＡ４００」、日本電子社製）により得られたポリマー１８の組成比を求めた。
【０１１２】
（ポリマー１９）
窒素置換されたナス型フラスコに、化合物Ｈ  ８．８０部（０．０２１０モル）、メタクリル酸−２−ヒドロキシエチル（ＨＥＭＡ）２．７部（０．０２０７モル）、Ｎ，Ｎ−ジメチルホルムアミド８０.０部、及びアゾビスイソブチロニトリル０．２７０部を投入し、８０℃で撹拌した。ＧＰＣで分子量をモニタリングしながら重合を進めた。分子量が所望の値に達したところで氷水冷却して反応を停止させた後、透析法により精製してポリマー１９を得た。なお、ＧＰＣにより得られたポリマー１９の分子量を測定した。また、ＮＭＲ（商品名「ＥＣＡ４００」、日本電子社製）により得られたポリマー１９の組成比を求めた。
【０１１３】
＜調合液の調製＞
各ポリマーを固形分濃度１０％になるように溶媒で希釈し、各ポリマーの調合液を調製した。なお、ポリマー１〜８については溶媒としてＮ，Ｎ−ジメチルホルムアミドを使用した。また、ポリマー９及び１０については溶媒としてテトラヒドロフランを使用した。さらに、ポリマー１１〜１９については溶媒としてエタノールを使用した。
【０１１４】
＜被記録媒体の製造＞
（実施例１：被記録媒体１）
コート紙（商品名「ＨＲ−１０１」、キヤノン社製、厚さ１２２μｍ、坪量１０６ｇ／ｍ2）に、ポリマー１の調合液を乾燥塗工量（ポリマーの含有量）が１．５８ｇ／ｍ2となるようにメイヤーバーで塗布した。その後、送風定温乾燥器（商品名「ＦＣ−６１０」、東洋製作所社製）を使用し、１１０℃で２０分間乾燥して被記録媒体１を製造した。  
【０１１５】
（実施例２：被記録媒体２）
ポリマー２の調合液を用いたこと以外は、前述の実施例１と同様にして被記録媒体２を製造した。
【０１１６】
（実施例３：被記録媒体３）
ポリマー３の調合液を用いたこと以外は、前述の実施例１と同様にして被記録媒体３を製造した。
【０１１７】
（実施例４：被記録媒体４）
ポリマー４の調合液を用いたこと以外は、前述の実施例１と同様にして被記録媒体４を製造した。
【０１１８】
（実施例５：被記録媒体５）
ポリマー５の調合液を用いたこと以外は、前述の実施例１と同様にして被記録媒体５を製造した。
【０１１９】
（実施例６：被記録媒体６）
ポリマー６の調合液を用いたこと以外は、前述の実施例１と同様にして被記録媒体６を製造した。
【０１２０】
（実施例７：被記録媒体７）
ポリマー７の調合液を用いたこと以外は、前述の実施例１と同様にして被記録媒体７を製造した。
【０１２１】
（実施例８：被記録媒体８）
ポリマー８の調合液を用いたこと以外は、前述の実施例１と同様にして被記録媒体８を製造した。
【０１２２】
（実施例９：被記録媒体９）
ポリマー９の調合液を用いたこと以外は、前述の実施例１と同様にして被記録媒体９を製造した。
【０１２３】
（実施例１０：被記録媒体１０）
ポリマー１０の調合液を用いたこと以外は、前述の実施例１と同様にして被記録媒体１０を製造した。
【０１２４】
（実施例１１：被記録媒体１１）
乾燥塗工量（ポリマーの含有量）が０．１６ｇ／ｍ2となるようにポリマー１の調合液を塗布したこと以外は、前述の実施例１と同様にして被記録媒体１１を製造した。
【０１２５】
（実施例１２：被記録媒体１２）
乾燥塗工量（ポリマーの含有量）が４．８０ｇ／ｍ2となるようにポリマー１の調合液を塗布したこと以外は、前述の実施例１と同様にして被記録媒体１２を製造した。
【０１２６】
（実施例１３：被記録媒体１３）
乾燥塗工量（ポリマーの含有量）が０．０４ｇ／ｍ2となるようにポリマー１の調合液を塗布したこと以外は、前述の実施例１と同様にして被記録媒体１３を製造した。
【０１２７】
（実施例１４：被記録媒体１４）
乾燥塗工量（ポリマーの含有量）が５．８０ｇ／ｍ2となるようにポリマー１の調合液を塗布したこと以外は、前述の実施例１と同様にして被記録媒体１４を製造した。
【０１２８】
（実施例１５：被記録媒体１５）
普通紙（商品名「ＳＷ−１０１」、キヤノン社製、厚さ９２μｍ、坪量７３ｇ／ｍ2）に、ポリマー１の調合液を乾燥塗工量（ポリマーの含有量）が１．５８ｇ／ｍ2となるようにメイヤーバーで塗布した。その後、送風定温乾燥器（商品名「ＦＣ−６１０」、東洋製作所社製）を使用し、１１０℃で２０分間乾燥して被記録媒体１５を製造した。
【０１２９】
（実施例１６：被記録媒体１６）
コート紙（商品名「ＨＲ−１０１」、キヤノン社製、厚さ１２２μｍ、坪量１０６ｇ／ｍ2）に、ポリマー１１の調合液を乾燥塗工量（ポリマーの含有量）が１．５０ｇ／ｍ2となるようにメイヤーバーで塗布した。その後、送風定温乾燥器（商品名「ＦＣ−６１０」、東洋製作所社製）を使用し、８５℃で２０分間乾燥して被記録媒体１６を製造した。
【０１３０】
（実施例１７：被記録媒体１７）
ポリマー１２の調合液を用いたこと以外は、前述の実施例１１と同様にして被記録媒体１７を製造した。
【０１３１】
（実施例１８：被記録媒体１８）
ポリマー１３の調合液を用いたこと以外は、前述の実施例１１と同様にして被記録媒体１８を製造した。
【０１３２】
（実施例１９：被記録媒体１９）
ポリマー１４の調合液を用いたこと以外は、前述の実施例１１と同様にして被記録媒体１９を製造した。
【０１３３】
（実施例２０：被記録媒体２０）
ポリマー１５の調合液を用いたこと以外は、前述の実施例１１と同様にして被記録媒体２０を製造した。
【０１３４】
（実施例２１：被記録媒体２１）
ポリマー１６の調合液を用いたこと以外は、前述の実施例１１と同様にして被記録媒体２１を製造した。
【０１３５】
（実施例２２：被記録媒体２２）
ポリマー１７の調合液を用いたこと以外は、前述の実施例１１と同様にして被記録媒体２２を製造した。
【０１３６】
（実施例２３：被記録媒体２３）
ポリマー１８の調合液を用いたこと以外は、前述の実施例１１と同様にして被記録媒体２３を製造した。
【０１３７】
（実施例２４：被記録媒体２４）
ポリマー１９の調合液を用いたこと以外は、前述の実施例１１と同様にして被記録媒体２４を製造した。
【０１３８】
（実施例２５：被記録媒体２５）
乾燥塗工量（ポリマーの含有量）が０．１０ｇ／ｍ2となるようにポリマー１１の調合液を塗布したこと以外は、前述の実施例１６と同様にして被記録媒体２５を製造した。
【０１３９】
（実施例２６：被記録媒体２６）
乾燥塗工量（ポリマーの含有量）が５．００ｇ／ｍ2となるようにポリマー１１の調合液を塗布したこと以外は、前述の実施例１６と同様にして被記録媒体２６を製造した。
【０１４０】
（実施例２７：被記録媒体２７）
乾燥塗工量（ポリマーの含有量）が０．０３ｇ／ｍ2となるようにポリマー１１の調合液を塗布したこと以外は、前述の実施例１６と同様にして被記録媒体２７を製造した。  
【０１４１】
（実施例２８：被記録媒体２８）
乾燥塗工量（ポリマーの含有量）が５．２０ｇ／ｍ2となるようにポリマー１１の調合液を塗布したこと以外は、前述の実施例１６と同様にして被記録媒体２８を製造した。
【０１４２】
（実施例２９：被記録媒体２９）
普通紙（商品名「ＳＷ−１０１」、キヤノン社製、厚さ９２μｍ、坪量７３ｇ／ｍ2）に、ポリマー１１の調合液を乾燥塗工量（ポリマーの含有量）が１．５０ｇ／ｍ2となるようにメイヤーバーで塗布した。その後、送風定温乾燥器（商品名「ＦＣ−６１０」、東洋製作所社製）を使用し、８５℃で２０分間乾燥して被記録媒体２９を製造した。
【０１４３】
（比較例１：被記録媒体３０）
コート紙（商品名「ＨＲ−１０１」、キヤノン社製、厚さ１２２μｍ、坪量１０６ｇ／ｍ2）を被記録媒体３０とした。
【０１４４】
（比較例２：被記録媒体３１）
普通紙（商品名「ＳＷ−１０１」、キヤノン社製、厚さ９２μｍ、坪量７３ｇ／ｍ2）を被記録媒体３１とした。
【０１４５】
2015193207.tif 000012
【０１４６】
＜評価＞
（評価１：被記録媒体の色）
拡散照明方式によるΙＳＯ白色度（ＪＩＳ  Ｐ  ８１４８）に基づき、分光白色度計（商品名「ＰＦ７０００装置」、日本電色工業社製）を用いて被記録媒体の白色度を測定した。そして、以下に示す評価基準にしたがって被記録媒体の色を評価した。結果を表１に示す。
○：白色度が５５％以上である。
×：白色度が５５％未満である。
【０１４７】
（印刷物の作製）
インクジェット記録装置（商品名「ＰＩＸＵＳ  ｉＰ４１００」、キヤノン社製）を使用してブラック（Ｂｋ）インク（商品名「ＢＣＩ−３ｅＢＫ」、キヤノン社製）を被記録媒体に吐出し、１００％ｄｕｔｙのベタ画像（５ｃｍ×５ｃｍ）が記録された印刷物を作製した。
【０１４８】
（評価２：耐擦過性）
被記録媒体に記録したベタ画像（印字部）の表面を、ＪＩＳ−Ｋ７２０４に規定された耐擦過性試験法に準拠して５０回擦過した。擦過後の印字部を目視観察し、以下に示す評価基準にしたがって画像の耐擦過性を評価した。結果を表２に示す。
◎：印字部に剥がれ等がなく、傷もない。
○：印字部に剥がれ等がないが、若干の傷がある。
△：印字部に若干の剥がれがある。
×：印字部が剥がれてしまい、印字部が分からなくなった。
【０１４９】
（評価３：発色性（ＯＤ））
光学反射濃度計（商品名「ＲＤ−９１８」、グレタグマクベス社製）を使用して、被記録媒体に記録したベタ画像（印字部）のＢｋの光学濃度を測定し、以下に示す評価基準にしたがって画像の発色性を評価した。結果を表２に示す。
○：１．５０以上
△：１．２０以上１．５０未満
×：１．２０未満
【０１５０】
2015193207.tif 000013
【０１５１】
表２に示す評価結果から明らかなように、実施例１〜２９の被記録媒体には、耐擦過性及び発色性に優れた高品質な画像を記録することができた。
【産業上の利用可能性】
【０１５２】
本発明の被記録媒体は顔料インクによる記録に好適であり、特に、インクジェット記録方式を利用したプリンターやプロッターで記録する場合に、耐擦過性及び発色性に優れた画像を記録することができる。